(57)【要約】【課題】本発明は、所望の層を積層したときにクラックや反りの発生が抑制される表示装置用部材を提供することを一目的とする。【解決手段】表示装置用部材を、ポリイミド層と、無機化合物層と、光硬化性樹脂及び熱硬化性樹脂の少なくとも１つを含有する硬化性樹脂組成物の硬化物層とがこの順に隣接して位置するものとし、ポリイミド層を、芳香族環を含むポリイミドを含有し、３０℃における貯蔵弾性率が１．５ＧＰa以上であり、且つ、ＪＩＳ  Ｋ７３６１−１に準拠して測定する全光線透過率が、厚み１０μｍで、８０％以上であるものとする。【選択図】図１
2018171718.tif 000002
【特許請求の範囲】
【請求項１】
ポリイミド層と、無機化合物層と、光硬化性樹脂及び熱硬化性樹脂の少なくとも１つを含有する硬化性樹脂組成物の硬化物層とがこの順に隣接して位置し、
前記ポリイミド層は、芳香族環を含むポリイミドを含有し、ＪＩＳ  Ｋ７２４４に準拠して測定する３０℃における貯蔵弾性率が１．５ＧＰa以上であり、且つ、ＪＩＳ  Ｋ７３６１−１に準拠して測定する全光線透過率が、厚み１０μｍで、８０％以上である、表示装置用部材。
【請求項２】
前記ポリイミド層は、ＪＩＳ  Ｋ７３７３−２００６に準拠して算出される黄色度が１０．０以下であり、且つ、ＪＩＳ  Ｋ７１０５に準拠して測定するヘイズ値が１．０以下である、請求項１に記載の表示装置用部材。
【請求項３】
カラーフィルタ層を更に備える、請求項１又は２に記載の表示装置用部材。
【請求項４】
タッチパネル層を更に備える、請求項１又は２に記載の表示装置用部材。
【請求項５】
前記ポリイミド層における、前記芳香族環を含むポリイミドが、下記一般式（１）で表される構造からなる群から選ばれる少なくとも１種の構造を有する、請求項１〜４のいずれか１項に記載の表示装置用部材。
【化１】
2018171718.tif 000007
（一般式（１）において、Ｒ１は、４，４’−オキシジフタル酸無水物残基、４，４’−（４，４’−イソプロピリデンジフェノキシ）ジフタル酸無水物残基、２，３，３’，４’−ビフェニルテトラカルボン酸二無水物残基、２，２’，３，３’−ビフェニルテトラカルボン酸二無水物残基、４，４’−（ヘキサフルオロイソプロピリデン）ジフタル酸無水物残基、３，３’，４，４’−ビフェニルテトラカルボン酸二無水物残基、３，３’，４，４’−ジフェニルスルホンテトラカルボン酸二無水物残基、ピロメリット酸無水物残基及び４，４’−（イソプロピリデン）ジフタル酸無水物残基からなる群から選択される４価の基であり、Ｒ２は、２，４，５，６−テトラフルオロ−１，３−フェニレンジアミン残基、４，４’−（ヘキサフルオロイソプロピリデン）ビス［（４−アミノフェノキシ）ベンゼン］残基、２，２−ビス（３−アミノフェニル）１，１，１，３，３，３−ヘキサフルオロプロパン残基、４，４’−（ヘキサフルオロイソプロピリデン）ジアニリン残基、３，３’−ビス（トリフルオロメチル）ベンジジン残基、２，２’−ビス（トリフルオロメチル）ベンジジン残基、ビス（４−アミノフェニル）スルホン残基、及びビス（３−アミノフェニル）スルホン残基からなる群から選択される２価の基である。ｎは繰り返し単位数を表す。)
【請求項６】
前記無機化合物層が、炭化ケイ素、酸化ケイ素、酸化炭化ケイ素、炭化窒化ケイ素、窒化ケイ素、窒化酸化ケイ素、酸化アルミニウム、酸化インジウム錫、酸化インジウム亜鉛、酸化亜鉛、及び酸化錫からなる群から選択される１種以上を含有する層である、請求項１〜５のいずれか１項に記載の表示装置用部材。
【請求項７】
前記硬化物層が、アクリル系光硬化性樹脂を含む硬化性樹脂組成物の硬化物を含有する、請求項１〜６のいずれか１項に記載の表示装置用部材。
【請求項８】
フレキシブルディスプレイ用である、請求項１〜７のいずれか１項に記載の表示装置用部材。
【発明の詳細な説明】
【技術分野】
【０００１】
本発明は、ポリイミド層を備える表示装置用部材に関するものである。
【背景技術】
【０００２】
薄い板ガラスは、硬度、耐熱性等に優れている反面、曲げにくく、落とすと割れやすく、加工性に問題があり、また、プラスチック製品と比較して重いといった欠点があった。このため、近年、樹脂基材や樹脂フィルム等の樹脂製品が、加工性、軽量化の観点でガラス製品と置き換わりつつあり、ガラス代替製品となる樹脂製品の研究が行われてきている。
【０００３】
例えば、液晶や有機ＥＬ等のディスプレイや、タッチパネル等のエレクトロニクスの急速な進歩に伴い、デバイスの薄型化や軽量化、更には、フレキシブル化が要求されるようになってきた。これらのデバイスには従来、薄い板ガラス上に様々な機能層、例えば、カラーフィルタ層、タッチパネル層等が形成されているが、この薄い板ガラスを樹脂フィルムに変えることにより、パネル自体の耐衝撃性の強化、フレキシブル化、薄型化や軽量化が図れる。
【０００４】
薄い板ガラスの代替として、例えば、耐熱性を具備しているポリイミド樹脂が注目されている。特許文献１には、良好な光線透過率と低い熱膨張係数を有する、低着色のポリイミドベースのフィルムが記載されており、光学的ディスプレイ装置の基板とすることができ、また、柔軟なディスプレイ装置の製造に使用できることが記載されている。
【先行技術文献】
【特許文献】
【０００５】
【特許文献１】特開２００７−４６０５４号公報
【発明の概要】
【発明が解決しようとする課題】
【０００６】
薄い板ガラスの代替となるような、耐熱性を具備しているポリイミド樹脂は、主鎖骨格に芳香族環を含み、剛直な分子構造を有している。このため、このようなポリイミド樹脂フィルムに所望の層、例えば、カラーフィルタ層、タッチパネル層等の機能層を積層する場合、ポリイミド樹脂フィルムの伸縮と、機能層の伸縮との差に起因して、クラックや反りが発生するという問題がある。
【０００７】
本発明は、上記問題点に鑑みてなされたものであり、所望の層を積層したときにクラックや反りの発生が抑制される表示装置用部材を提供することを一目的とする。
また、本発明は、クラックのない良好な機能層を有するとともに反りの発生が抑制されている表示装置用部材を提供することを一目的とする。
【課題を解決するための手段】
【０００８】
本発明の表示装置用部材は、ポリイミド層と、無機化合物層と、光硬化性樹脂及び熱硬化性樹脂の少なくとも１つを含有する硬化性樹脂組成物の硬化物層とがこの順に隣接して位置し、前記ポリイミド層は、芳香族環を含むポリイミドを含有し、ＪＩＳ  Ｋ７２４４に準拠して測定する３０℃における貯蔵弾性率が１．５ＧＰa以上であり、且つ、ＪＩＳ  Ｋ７３６１−１に準拠して測定する全光線透過率が、厚み１０μｍで、８０％以上である。
【０００９】
本発明の表示装置用部材は、前記ポリイミド層において、ＪＩＳ  Ｋ７３７３−２００６に準拠して算出される黄色度が１０．０以下であり、且つ、ＪＩＳ  Ｋ７１０５に準拠して測定するヘイズ値が１．０以下となるように構成されてもよい。
【００１０】
本発明の表示装置用部材は、カラーフィルタ層を更に備えるように構成されてもよい。
【００１１】
本発明の表示装置用部材は、タッチパネル層を更に備えるように構成されてもよい。
【００１２】
本発明の表示装置用部材は、前記ポリイミド層における、前記芳香族環を含むポリイミドが、下記一般式（１）で表される構造からなる群から選ばれる少なくとも１種の構造を有するように構成されてもよい。
【００１３】
【化１】
2018171718.tif 000003
（一般式（１）において、Ｒ１は、４，４’−オキシジフタル酸無水物残基、４，４’−（４，４’−イソプロピリデンジフェノキシ）ジフタル酸無水物残基、２，３，３’，４’−ビフェニルテトラカルボン酸二無水物残基、２，２’，３，３’−ビフェニルテトラカルボン酸二無水物残基、４，４’−（ヘキサフルオロイソプロピリデン）ジフタル酸無水物残基、３，３’，４，４’−ビフェニルテトラカルボン酸二無水物残基、３，３’，４，４’−ジフェニルスルホンテトラカルボン酸二無水物残基、ピロメリット酸無水物残基及び４，４’−（イソプロピリデン）ジフタル酸無水物残基からなる群から選択される４価の基であり、Ｒ２は、２，４，５，６−テトラフルオロ−１，３−フェニレンジアミン残基、４，４’−（ヘキサフルオロイソプロピリデン）ビス［（４−アミノフェノキシ）ベンゼン］残基、２，２−ビス（３−アミノフェニル）１，１，１，３，３，３−ヘキサフルオロプロパン残基、４，４’−（ヘキサフルオロイソプロピリデン）ジアニリン残基、３，３’−ビス（トリフルオロメチル）ベンジジン残基、２，２’−ビス（トリフルオロメチル）ベンジジン残基、ビス（４−アミノフェニル）スルホン残基、及びビス（３−アミノフェニル）スルホン残基からなる群から選択される２価の基である。ｎは繰り返し単位数を表す。)
【００１４】
本発明の表示装置用部材は、前記無機化合物層が、炭化ケイ素、酸化ケイ素、酸化炭化ケイ素、炭化窒化ケイ素、窒化ケイ素、窒化酸化ケイ素、酸化アルミニウム、酸化インジウム錫、酸化インジウム亜鉛、酸化亜鉛、及び酸化錫からなる群から選択される１種以上を含有する層であるように構成されてもよい。
【００１５】
本発明の表示装置用部材は、前記硬化物層が、アクリル系光硬化性樹脂を含む硬化性樹脂組成物の硬化物を含有するように構成されてもよい。
【００１６】
本発明の表示装置用部材は、フレキシブルディスプレイ用であってもよい。
【発明の効果】
【００１７】
本発明によれば、所望の層を積層したときにクラックや反りの発生が抑制される表示装置用部材を提供することができる。また、本発明によれば、クラックのない良好な機能層を有するとともに、反りの発生が抑制されている表示装置用部材を提供することができる。
【図面の簡単な説明】
【００１８】
【図１】本発明の表示装置用部材の一実施形態を示す概略部分断面図である。
【図２】機能層としてカラーフィルタ層を備える本発明の表示装置用部材の一例を示す概略部分断面図である。
【図３】機能層としてタッチパネル層を備える本発明の表示装置用部材の一例を示す概略部分断面図である。
【発明を実施するための形態】
【００１９】
本願の明細書等において、「〜」を用いて表される数値範囲は、「〜」の前後に記載される数値のそれぞれを下限値および上限値として含む範囲であることを意味する。
＜表示装置用部材＞
以下、本発明の実施形態について図面を参照しながら説明する。
尚、図面は模式的または概念的なものであり、各部材の寸法、部材間の大きさの比等は、必ずしも現実のものと同一とは限らず、また、同じ部材等を表す場合であっても、図面により互いの寸法や比が異なって表される場合もある。
【００２０】
図１は、本発明の表示装置用部材の一実施形態を示す概略部分断面図である。図１において、表示装置用部材１１は、ポリイミド層１２と、無機化合物層１３と、光硬化性樹脂及び熱硬化性樹脂の少なくとも１つを含有する硬化性樹脂組成物の硬化物層１４とがこの順に隣接して位置している積層体である。そして、表示装置用部材１１を構成するポリイミド層１２は、芳香族環を含むポリイミドを含有し、ＪＩＳ  Ｋ７２４４に準拠して測定する３０℃における貯蔵弾性率が１．５ＧＰa以上であり、且つ、ＪＩＳ  Ｋ７３６１−１に準拠して測定する全光線透過率が、厚み１０μｍで、８０％以上である。
次に、表示装置用部材１１を構成するポリイミド層１２、無機化合物層１３、硬化物層１４について説明する。
【００２１】
（ポリイミド層）
表示装置用部材１１を構成するポリイミド層１２は、芳香族環を含むポリイミドを含有しており、上記のように、ポリイミド層１２は、ＪＩＳ  Ｋ７２４４に準拠して測定する３０℃における貯蔵弾性率が１．５ＧＰa以上である。
芳香族環を含むポリイミドを含有し、３０℃における貯蔵弾性率が上記特定の範囲以上と高いポリイミド層は、耐熱性、光学特性等が高くなる傾向があり、ガラス代替材料として所望の層を積層するうえで有利である。しかし、芳香族環を含むポリイミド層の中でも、３０℃における貯蔵弾性率が１．５ＧＰa以上であるポリイミド層は、所望の層、例えば、カラーフィルタ層、タッチパネル層等の機能層を積層する場合、クラックが発生したり、反りが発生するおそれがある。すなわち、３０℃における貯蔵弾性率が１．５ＧＰa以上であるポリイミド層は、このポリイミド層上に形成する機能層が有機膜であっても、機能層の形成プロセス途中におけるポリイミド層と機能層との伸縮の差が大きく、それぞれの層に生じる応力の相互作用により機能層が破壊される場合は、機能層にクラックが生じ、機能層の破壊には至らない場合でも、反りが発生するおそれがある。これに対して、本発明の表示装置用部材１１は、ポリイミド層１２に隣接して、後述するような無機化合物層１３が位置しており、ポリイミド層１２の３０℃における貯蔵弾性率が１．５ＧＰa以上であっても、機能層の形成プロセス途中におけるポリイミド層１２と機能層の伸縮の差による応力が無機化合物層１３により緩和される。無機化合物層は、剛性が高いため薄膜でも応力緩和層としての効果がある。したがって、本発明の表示装置用部材１１は、硬化物層１４上に所望の層を積層するに際して、クラックや反りの発生が抑制される。一方で、無機化合物層を１００ｎｍ以下など薄膜で形成した場合、ポリイミド層の表面の凹凸をそのまま再現してしまう恐れがあるが、本発明によれば、無機化合物層に隣接して更に硬化物層を有するので、当該硬化物層により、表示装置用部材の表面を平滑化することができる。
【００２２】
３０℃における貯蔵弾性率は、ＪＩＳ  Ｋ７２４４に準拠して、３０℃の環境下で、周期的外力を加え、動的粘弾性を測定することにより、３０℃における貯蔵弾性率が求められる。測定装置としては、例えば、（株）ＵＢＭ製  Ｒｈｅｏｇｅｌ  Ｅ４０００を用いることができる。
【００２３】
また、上記のように、表示装置用部材１１を構成するポリイミド層１２は、厚み１０μｍにおいて、ＪＩＳ  Ｋ７３６１−１に準拠して測定する全光線透過率が、８０％以上である。全光線透過率が８０％以上であることにより、透明性が良好となり、ガラス代替材料として好適に用いることができる。ポリイミド層１２におけるＪＩＳ  Ｋ７３６１−１に準拠して測定する全光線透過率は、更に８３％以上であることが好ましく、より更に８５％以上であることが好ましく、特に８８％以上であることが好ましい。
【００２４】
ＪＩＳ  Ｋ７３６１−１に準拠して測定する全光線透過率は、例えば、ヘイズメーター（例えば、（株）村上色彩技術研究所製  ＨＭ１５０）により測定することができる。なお、ある厚みの全光線透過率の測定値から、異なる厚みの全光線透過率は、ランベルトベールの法則により換算値を求めることができ、それを利用することができる。
具体的には、ランベルトベールの法則によれば、透過率Ｔは、
Ｌｏｇ10（１／Ｔ）＝ｋｃｂ
（ｋ＝物質固有の定数、ｃ＝濃度、ｂ＝光路長）で表される。
フィルムの透過率の場合、膜厚が変化しても密度が一定であると仮定するとcも定数となるので、上記式は、定数ｆを用いて
Ｌｏｇ10（１／Ｔ）＝ｆｂ
（ｆ＝ｋｃ）と表すことができる。ここで、ある膜厚の時の透過率がわかれば、各物質の固有の定数ｆを求めることができる。従って、Ｔ=１／１０ｆ・b  の式を用いて、ｆに固有の定数、bに目標の膜厚を代入すれば、所望の膜厚の時の透過率を求めることができる。
【００２５】
このようなポリイミド層１２の厚さは、表示装置用部材１１を用いる表示装置等に応じて適宜設定することができ、強度の点から、１μｍ以上であることが好ましく、更に５μｍ以上であることが好ましく、より更に１０μｍ以上であることが好ましい。一方、表示装置用部材１１の屈曲耐性の点から、ポリイミド層１２の厚さは、２００μｍ以下であることが好ましく、更に１５０μｍ以下であることが好ましく、より更に１００μｍ以下であることが好ましい。
【００２６】
ポリイミド層１２が含有する、芳香族環を含むポリイミドとしては、ポリイミド層１２において、ＪＩＳ  Ｋ７２４４に準拠して測定する３０℃における貯蔵弾性率が１．５ＧＰa以上であり、且つ、ＪＩＳ  Ｋ７３６１−１に準拠して測定する全光線透過率が厚み１０μｍで８０％以上となるようなポリイミドを適宜使用することができる。
なお、ポリイミドは、テトラカルボン酸成分とジアミン成分とを反応させて得られるものであり、本発明で用いられる芳香族環を含むポリイミドは、テトラカルボン酸成分及びジアミン成分の少なくとも一方に芳香族環を含むものである。
ポリイミド層１２が含有する、芳香族環を含むポリイミドとしては、例えば、下記一般式（１）で表される構造からなる群から選ばれる少なくとも１種の構造を有するポリイミドを挙げることができる。
【００２７】
【化２】
2018171718.tif 000004
（一般式（１）において、Ｒ１は、４，４’−オキシジフタル酸無水物残基、４，４’−（４，４’−イソプロピリデンジフェノキシ）ジフタル酸無水物残基、２，３，３’，４’−ビフェニルテトラカルボン酸二無水物残基、２，２’，３，３’−ビフェニルテトラカルボン酸二無水物残基、４，４’−（ヘキサフルオロイソプロピリデン）ジフタル酸無水物残基、３，３’，４，４’−ビフェニルテトラカルボン酸二無水物残基、３，３’，４，４’−ジフェニルスルホンテトラカルボン酸二無水物残基、ピロメリット酸無水物残基及び４，４’−（イソプロピリデン）ジフタル酸無水物残基からなる群から選択される４価の基であり、Ｒ２は、２，４，５，６−テトラフルオロ−１，３−フェニレンジアミン残基、４，４’−（ヘキサフルオロイソプロピリデン）ビス［（４−アミノフェノキシ）ベンゼン］残基、２，２−ビス（３−アミノフェニル）１，１，１，３，３，３−ヘキサフルオロプロパン残基、４，４’−（ヘキサフルオロイソプロピリデン）ジアニリン残基、３，３’−ビス（トリフルオロメチル）ベンジジン残基、２，２’−ビス（トリフルオロメチル）ベンジジン残基、ビス（４−アミノフェニル）スルホン残基、及びビス（３−アミノフェニル）スルホン残基からなる群から選択される２価の基である。ｎは繰り返し単位数を表す。)
【００２８】
一般式（１）における、Ｒ１としては、中でも、光透過性を向上し、且つ、剛性を向上する点から、４，４’−（ヘキサフルオロイソプロピリデン）ジフタル酸無水物残基、２，３’，３，４’−ビフェニルテトラカルボン酸残基からなる群から選択される少なくとも1種を含むことが好ましい。Ｒ１において、これらの好適な残基を合計で、５０モル％以上含むことが好ましく、更に７０モル％以上含むことが好ましく、より更に９０モル％以上含むことが好ましい。
また、Ｒ２としては、中でも、光透過性を向上し、且つ、剛性を向上する点から、２，２’−ビス（トリフルオロメチル）ベンジジン残基、ビス（３−アミノフェニル）スルホン残基からなる群から選択される少なくとも1種を含むことが好ましい。Ｒ２において、これらの好適な残基を合計で、５０モル％以上含むことが好ましく、更に７０モル％以上含むことが好ましく、より更に９０モル％以上含むことが好ましい。
【００２９】
前記一般式（１）で表される構造において、ｎは繰り返し単位数を表し、１以上である。  ポリイミドにおける繰り返し単位数ｎは、３０℃における貯蔵弾性率が１．５ＧＰa以上となるように、構造に応じて適宜選択されれば良く、特に限定されない。
【００３０】
ポリイミド層１２は、前記一般式（１）で表される構造が、ポリイミドの全繰り返し単位数の５０％以上であることが好ましく、７０％以上であることがより好ましく、１００％であることが更に好ましい。そして、ポリイミド層１２は、本発明の効果が損なわれない範囲で、前記一般式（１）で表される構造と異なる構造を有していてもよい。前記一般式（１）で表される構造と異なる構造としては、例えば、芳香族環を有しないテトラカルボン酸残基やジアミン残基等を含む構造や、ポリアミド構造が挙げられる。
【００３１】
また、本発明の表示装置用部材１１を構成するポリイミド層１２は、ＪＩＳ  Ｋ７３７３−２００６に準拠して算出される黄色度（ＹＩ値）が、１０．０以下であることが好ましく、５．０以下であることが更に好ましく、３．０以下であることがより更に好ましい。黄色度が１０．０以下であると、黄色味の着色が抑制され、光透過性が向上し、ガラス代替材料として好適に用いることができる。
黄色度（ＹＩ値）は、前記ＪＩＳ  Ｋ７３７３−２００６に準拠して、紫外可視近赤外分光光度計（例えば、日本分光（株）製  Ｖ−７１００）を用い、ＪＩＳ  Ｚ８７２２に規定する分光測色方法により測定される透過率をもとに算出することができる。
【００３２】
また、本発明の表示装置用部材１１を構成するポリイミド層１２は、ヘイズ値が、１．０以下であることが好ましく、０．９以下であることが更に好ましく、０．８以下であることがより更に好ましい。ヘイズ値が１．０以下であることにより、光透過性が良好となる。前記ヘイズ値は、ＪＩＳ  Ｋ−７１０５に準拠した方法で測定することができ、例えば、（株）村上色彩技術研究所製のヘイズメーターＨＭ１５０により測定することができる。
【００３３】
（無機化合物層）
表示装置用部材１１を構成する無機化合物層１３は、硬化物層１４上に形成される所望の機能層の伸縮と、ポリイミド層１２の伸縮との差により生じる応力を緩和する作用をなす。
無機化合物層１３としては、応力を緩和しつつ、光透過性を有することが好ましく、透明無機化合物層となる、無機酸化物、無機窒化物、無機炭化物、無機硫化物、無機酸化窒化物、無機酸化炭化物、無機炭化窒化物等から適宜選択して用いることができる。
この無機化合物層１３は、例えば、炭化ケイ素（ＳｉＣ）、酸化ケイ素（ＳｉＯ２）、酸化炭化ケイ素（ＳｉＯＣ）、炭化窒化ケイ素（ＳｉＣＮ）、窒化ケイ素（ＳｉＮ）、窒化酸化ケイ素（ＳｉＯＮ）、酸化アルミニウム（Ａｌ２Ｏ３）、酸化インジウム錫（ＩＴＯ）、酸化インジウム亜鉛（ＩＺＯ）、酸化亜鉛（ＺｎＯ）、及び酸化錫（ＳｎＯ）からなる群から選択される１種以上を含有する層とすることができる。
【００３４】
無機化合物層１３の厚さは、硬化物層１４上に形成される所望の機能層の伸縮と、ポリイミド層１２の伸縮との差により生じる応力を緩和する点から、１０ｎｍ以上であることが好ましく、更に５０ｎｍ以上であることが好ましく、より更に１００ｎｍ以上であることが好ましい。一方、表示装置用部材１１の屈曲耐性、光透過性の点、および、無機化合物層１３の形成に要する時間等から、無機化合物層１３の厚さは、５０００ｎｍ以下であることが好ましく、更に３０００ｎｍ以下であることが好ましく、より更に２０００ｎｍ以下であることが好ましい。
【００３５】
また、無機化合物層１３は、厚み方向において密度の異なるような構造であることが好適である。この場合、無機化合物層１３は密度が異なる層が積層された構造であってよく、また、厚み方向で密度が徐々に変化するような構造であってもよい。無機化合物層１３の内部に疎密の界面、あるいは、密度変化が存在することにより、無機化合物層１３の表裏に存在する層における伸縮の差により生じる応力がより分散され、応力の緩和が更に効果的になされる。
【００３６】
（硬化物層）
表示装置用部材１１を構成する硬化物層１４は、所望の機能層を形成するための平坦性を付与するとともに、形成した機能層に対する密着性を確保する作用をなす。このような硬化物層１４は、光硬化性樹脂及び熱硬化性樹脂の少なくとも１つを含有する硬化性樹脂組成物の硬化物で構成される。
【００３７】
硬化物層１４に使用する光硬化性樹脂としては、炭素−炭素不飽和二重結合含有基を有する化合物が挙げられ、例えば、ビニル基、（メタ）アクリロイル基を有する化合物が挙げられる。
硬化物層１４に使用する光硬化性樹脂としては、例えば、エチル（メタ）アクリレート、エチルヘキシル（メタ）アクリレート、スチレン、メチルスチレン、Ｎ−ビニルピロリドン等の単官能モノマー、及び、ポリメチロールプロパントリ（メタ）アクリレート、ヘキサンジオール（メタ）アクリレート、トリエチレン（ポリプロピレン）グリコールジ（メタ）アクリレート、トリプロピレングリコールジ（メタ）アクリレート、ジエチレングリコールジ（メタ）アクリレート、１，６−ヘキサンジオールジ（メタ）アクリレート、ネオペンチルグリコールジ（メタ）アクリレート、イソシアヌル酸エチレンオキサイド変性ジアクリレート、ペンタエリスリトールトリ（メタ）アクリレート、ジペンタエリスリトールヘキサ（メタ）アクリレート、ビスフェノキシエタノールフルオレンジ（メタ）アクリレート、ビスフェノールフルオレンジ（メタ）アクリレート、ビスフェノールフルオレンジエポキシ（メタ）アクリレート等の多官能モノマーなどの光硬化性樹脂が挙げられる。
中でも反応性の高さの点から、（メタ）アクリロイル基を有するアクリル系光硬化性樹脂を含有することが好ましい。
アクリル系光硬化性樹脂としては、中でも、１分子中に２〜６個の（メタ）アクリロイル基を有する多官能アクリレートモノマーと称される化合物や、ウレタン（メタ）アクリレート、ポリエステル（メタ）アクリレート、エポキシ（メタ）アクリレートと称される分子内に数個の（メタ）アクリロイル基を有する分子量が数百から数千のオリゴマーを好ましく使用できる。
なお、本発明において（メタ）アクリロイルとはアクリロイル及びメタクリロイルの各々をあらわし、（メタ）アクリレートとは、アクリレート及びメタクリレートの各々をあらわす。
【００３８】
また、硬化物層１４に使用する熱硬化性樹脂としては、例えば、メラミン系、ユリア系、エポキシ系、ケトン系、ジアリルフタレート系、不飽和ポリエステル系、フェノール系等の熱硬化性樹脂が挙げられる。
【００３９】
硬化物層１４の厚さは、平坦性、密着性を確保する点から、０．１μｍ以上であることが好ましく、更に０．３μｍ以上であることが好ましく、より更に０．５μｍ以上であることが好ましい。一方、表示装置用部材１１の屈曲耐性、光透過性の点から、硬化物層１４の厚さは、１００μｍ以下であることが好ましく、更に５０μｍ以下であることが好ましく、より更に３０μｍ以下であることが好ましい。
【００４０】
また、無機化合物層１３と硬化物層１４の積層体は、ガスバリア性を有することが好ましい。
より具体的には、ポリイミド層１２と無機化合物層１３と硬化物層１４との積層体は、水蒸気透過率が１×１０1ｇ／ｍ２・ｄａｙ以下となることが好ましい。
【００４１】
また、無機化合物層１３と硬化物層１４の積層体は、光透過性を有することが好ましい。
より具体的には、ポリイミド層１２と無機化合物層１３と硬化物層１４との積層体は、ＪＩＳ  Ｋ７３６１−１に準拠して測定する全光線透過率が、８０％以上であることが好ましく、更に８５％以上であることが好ましい。
【００４２】
本発明の表示装置用部材１１は、更に他の層を備えていても良い。例えば、後述する機能層の他、ポリイミド層の下に製造時や流通時の支持体としてガラス基板等を備えていても良い。
このような表示装置用部材１１は、硬化物層１４上に所望の層を積層したときに、クラックや反りの発生が抑制される。そして、本発明の表示装置用部材１１は、フレキシブルディスプレイに使用可能である。
」  
【００４３】
＜表示装置用部材の製造方法＞
表示装置用部材１１の製造方法の一例としては、ガラス基板上に、ポリイミド層１２、無機化合物層１３、光硬化性樹脂及び熱硬化性樹脂の少なくとも１つを含有する硬化性樹脂組成物の硬化物層１４を、この順に積層し、その後、ガラス基板とポリイミド層１２を剥離する製造方法を挙げることができる。
ガラス基板上にポリイミド層１２を積層する際にも、ポリイミド層１２の応力によって反りが発生する傾向があるが、本発明によれば無機化合物層１３を積層することにより、このような製造時の反りの発生をも抑制可能である。
【００４４】
ポリイミド層１２は、例えば、芳香族環を含むポリイミド前駆体と所望の溶剤を含有する組成物をガラス基板上に塗布し、加熱してイミド化することにより形成することができる。ガラス基板上に形成したポリイミド層１２には、無機化合物層１３を形成する前に、例えば、けん化処理、グロー放電処理、コロナ放電処理、紫外線処理、火炎処理等の表面処理を施してもよい。
【００４５】
無機化合物層１３は、公知の成膜方法を用いてポリイミド層１２上に形成することができ、例えば、スパッタリング法、蒸着法等の真空成膜法を用いて形成することができる。
【００４６】
硬化物層１４は、例えば、所望の光硬化性樹脂及び熱硬化性樹脂の少なくとも１つを含有する硬化性樹脂組成物を無機化合物層１３上に塗布し、光照射及び加熱の少なくとも１つを行うことにより形成することができる。
尚、ガラス基板とポリイミド層１２との剥離は、硬化物層１４上に所望の層を形成した後に行ってもよい。
また、ガラス基板とポリイミド層１２との剥離は、流通後、表示装置製造時に行ってもよい。
【００４７】
＜機能層を備えた表示装置用部材＞
次に、本発明の表示装置用部材の他の態様として、硬化物層上に所望の層を備える例について説明する。
本発明の表示装置用部材は、使用目的に応じて、硬化物層上に機能層を備えるものであってよい。機能層としては、例えば、カラーフィルタにおける遮光層、着色層、および、柱状スペーサの少なくともいずれかを備えたカラーフィルタ層、タッチパネルにおけるセンサ電極および必要に応じて形成される絶縁層を備えたタッチパネル層、加飾効果を付与して外観を向上させる加飾層、光学機能を付与するための光学機能層等を挙げることができる。
【００４８】
（１）カラーフィルタ層を備えた表示装置用部材
図２は、硬化物層上に機能層としてカラーフィルタ層を備える表示装置用部材の一例を示す概略部分断面図である。図２において、表示装置用部材２１は、ポリイミド層２２と、無機化合物層２３と硬化物層２４とがこの順に隣接して位置している積層体を備え、硬化物層２４上にカラーフィルタ層３１を備えている。
ポリイミド層２２、無機化合物層２３および硬化物層２４は、前記表示装置用部材１１を構成するポリイミド層１２と、無機化合物層１３と硬化物層１４と同様とすることができ、ここでの説明は省略する。
カラーフィルタ層３１は、遮光層３２、着色層３３、遮光層３２と着色層３３を被覆する平坦化層３４、平坦化層３４上に位置する柱状スペーサ３５を有している。
カラーフィルタ層３１は、図示しないが、公知の構成を更に有していても良い。以下、遮光層、着色層、遮光層、平坦化層、柱状スペーサについて説明するが、これらの構成は下記構成に限定されるものではなく、適宜、公知の構成が用いられても良い。
【００４９】
（遮光層）
遮光層３２は、表示装置用部材２１の硬化物層２４上に配置され、複数の開口部を有する部材である。このような遮光層３２としては、例えば、第１の方向および第１の方向に交差する第２の方向に延伸するように並列に配置され、開口部が画定されたものである。開口部の形状としては、例えば、矩形形状が挙げられる。遮光層３２における開口部の幅としては、一般的なカラーフィルタにおける遮光層の開口部の幅と同様とすることができ、ここでの説明は省略する。
【００５０】
遮光層３２の線幅は、表示装置用部材２１の用途等に応じて適宜選択することができ、特に制限されないが、例えば、１μｍ〜３０μｍの範囲内であることが好ましく、更に１．５μｍ〜２８μｍの範囲内であることが好ましく、より更に２μｍ〜２５μｍの範囲内であることが好ましい。遮光層３２の線幅が１μｍ未満であると、十分に開口部を画定することができないおそれがある。また、遮光層３２の線幅が３０μｍを超える場合、高精細なカラーフィルタを得ることができないおそれがある。
【００５１】
本発明の表示装置用部材２１では、カラーフィルタ層３１を形成するに際して、カラーフィルタ層３１とポリイミド層２２にクラックが発生したり、反りが発生することが防止される。したがって、例えば、遮光層３２の線幅が２０μｍ以下のような微細なものであっても、破断を生じることなく遮光層３２を形成することができる。
尚、遮光層３２の線幅が一定ではない場合、遮光層３２の線幅が、全て上記範囲内であることが好ましい。
【００５２】
遮光層３２の厚みは、所望の遮光性を示すことができる程度の厚みであれば特に限定されず、遮光層３２を構成する材料に応じて適宜設定することができ、例えば、０．５〜３．０μｍ程度とすることができる。
【００５３】
遮光層３２の構成材料は、所望の遮光性を発揮することができる材料であればよく、特に限定されない。例えば、遮光層３２は、バインダ樹脂に黒色色材を含有した硬化物とすることができ、また、黒色色材の他にも必要に応じて有色色材を含有した硬化物とすることがでる。
【００５４】
遮光層３２に用いられるバインダ樹脂としては、例えば、黒色色材を分散させることができる材料であることが好ましい。また、遮光層３２に用いられるバインダ樹脂は、遮光層３２の形成方法に応じて適宜選択される。例えば、遮光層３２をフォトリソグラフィ法により形成する場合には、バインダ樹脂として、例えば、アクリレート系、メタクリレート系、ポリ桂皮酸ビニル系もしくは環化ゴム系等の反応性ビニル基を有する感光性樹脂が挙げられる。また、遮光層３２を印刷法やインクジェット法により形成する場合には、バインダ樹脂として、例えば、ポリメチルメタクリレート樹脂、ポリアクリレート樹脂、ポリカーボネート樹脂、ポリビニルアルコール樹脂、ポリビニルピロリドン樹脂、ヒドロキシエチルセルロース樹脂、カルボキシメチルセルロース樹脂、ポリ塩化ビニル樹脂、メラミン樹脂、フェノール樹脂、アルキッド樹脂、エポキシ樹脂、ポリウレタン樹脂、ポリエステル樹脂、マレイン酸樹脂、ポリアミド樹脂等が挙げられる。
【００５５】
遮光層３２に用いられる黒色色材としては、例えば、一般的な遮光層と同様の材料を用いることができ、顔料および染料のいずれも用いることができる。具体的には、カーボンブラック、チタンブラック等が挙げられる。
【００５６】
遮光層３２に用いられる黒色色材以外の有色色材としては、所望の遮光性を有する遮光層を構成することができる材料であればよく、例えば、赤、緑、青、黄、橙、紫等の各色の有色色材が挙げられる。また、有色色材には顔料および染料のいずれも用いることができる。有色色材は１種単独で用いてもよく、２種以上を混合して用いてもよい。また、有色色材は１色の有色色材を用いてもよく、２色以上の有色色材を混合して用いてもよい。尚、有色色材については、一般的なカラーフィルタに用いられる有色色材と同様とすることができるため、ここでの説明は省略する。
【００５７】
遮光層３２中に含まれる黒色色材の含有量としては、所望の遮光性を有する遮光層を構成することができる程度であればよく、特に限定されないが、例えば、黒色色材が遮光層３２に含まれる色材の主成分であることが好ましい。具体的には、遮光層３２中に含まれる黒色色材の含有量が、３質量％〜２０質量％の範囲内であることが好ましく、更に４質量％〜１８質量％の範囲内であることが好ましく、より更に５質量％〜１５質量％の範囲内であることが好ましい。
【００５８】
また、遮光層３２中に含まれる黒色色材以外の有色色材の含有量としては、例えば、１質量％〜８質量％の範囲内であることが好ましく、更に１質量％〜６質量％の範囲内であることが好ましく、より更に１質量％〜４質量％の範囲内であることが好ましい
カラーフィルタ層３１を構成する遮光層３２は、上述した構成材料の他にも、必要に応じてその他の材料を含有していてもよい。その他の材料としては、例えば、光重合開始剤、増感剤、塗布性改良剤、架橋剤、重合禁止剤、可塑剤、難燃剤等が挙げられる。
【００５９】
（着色層）
着色層３３は、上述した遮光層３２における開口部に配置される部材である。着色層３３の厚みとしては、一般的なカラーフィルタに用いられる着色層の厚みと同様とすることができ、例えば、１μｍ〜５μｍの範囲内で設定することができる。
図示例の着色層３３は、赤色着色層３３Ｒ、緑色着色層３３Ｇ、青色着色層３３Ｂを有している。着色層３３の色としては、赤、緑、青の３色を少なくとも含むものであればよく、例えば、赤、緑、青の３色、赤、緑、青、黄の４色、または、赤、緑、青、黄、シアンの５色等とすることもできる。
【００６０】
着色層３３としては、例えば、色材をバインダ樹脂中に分散させたものを用いることができる。着色層３３に用いられる色材としては、各色の顔料や染料等が挙げられる。例えば、赤色着色層３３Ｒに用いられる色材としては、例えば、ペリレン系顔料、レーキ系顔料、アゾ系顔料、キナクリドン系顔料、アントラキノン系顔料、アントラセン系顔料、イソインドリン系顔料等が挙げられる。また、緑色着色層３３Ｇに用いられる色材としては、例えば、ハロゲン多置換フタロシアニン系顔料もしくはハロゲン多置換銅フタロシアニン系顔料等のフタロシアニン系顔料、トリフェニルメタン系塩基性染料、イソインドリン系顔料、イソインドリノン系顔料等が挙げられる。さらに、青色着色層３３Ｂに用いられる色材としては、例えば、銅フタロシアニン系顔料、アントラキノン系顔料、インダンスレン系顔料、インドフェノール系顔料、シアニン系顔料、ジオキサジン系顔料等が挙げられる。これらの顔料や染料は単独で用いてもよく、２種以上を混合して用いてもよい。着色層３３に用いられるバインダ樹脂としては、例えば、アクリレート系、メタクリレート系、ポリ桂皮酸ビニル系もしくは環化ゴム系等の反応性ビニル基を有する感光性樹脂が挙げられる。
【００６１】
着色層３３には、上述した材料の他にも、必要に応じて、光重合開始剤、増感剤、塗布性改良剤、現像改良剤、架橋剤、重合禁止剤、可塑剤、難燃剤等を含有させることができる。
また、遮光層３２における開口部には、上述した色材を含有せず、バインダ樹脂を含有する白色層が形成されていてもよい。
【００６２】
（平坦化層）
平坦化層３４は、例えば、遮光層３２、着色層３３を被覆するように感光性樹脂を塗布し、硬化させることにより形成することができる。感光性樹脂としては、アクリレート系、メタクリレート系、ポリ桂皮酸ビニル系もしくは環化ゴム系等の反応性ビニル基を有する感光性樹脂が挙げられる。
【００６３】
（柱状スペーサ）
柱状スペーサ３５は、平坦化層３４を介して、遮光層３２上に位置するように配設され、対向電極基板との間に所望の厚みの液晶層を形成するための部材である。このような柱状スペーサ３５は、例えば、平坦化層３４上に、柱状スペーサ用の感光性樹脂組成物を塗布し、次いで、スピンチャックにより表示装置用部材２１を回転し、遠心力によって不要な感光性樹脂組成物を除去して、平坦化層３４上に所望の厚みで感光性樹脂組成物の塗布膜を形成し、露光・現像することにより形成することができる。柱状スペーサの高さ、柱状スペーサの配設密度は、表示装置用部材２１を使用する表示装置に応じて適宜設定することができる。
このような表示装置用部材２１は、クラックのない良好なカラーフィルタ層３１を有するとともに、反りの発生が抑制されたものである。
【００６４】
（２）タッチパネル層を備えた表示装置用部材
図３は、硬化物層上に機能層としてタッチパネル層を備える表示装置用部材の一例を示す概略部分断面図である。図３において、表示装置用部材４１は、ポリイミド層４２と、無機化合物層４３と硬化物層４４とがこの順に隣接して位置している積層体を備え、硬化物層４４上にタッチパネル層５１を備えている。
ポリイミド層４２、無機化合物層４３および硬化物層４４は、前記表示装置用部材１１を構成するポリイミド層１２と、無機化合物層１３と硬化物層１４と同様とすることができ、ここでの説明は省略する。
タッチパネル層５１は、静電容量方式、抵抗膜方式、接触方式、磁歪方式、誘電誘導方式、光学方式、超音波方式等の各種検知方式のものであってよい。図示例のタッチパネル層５１は、第１センサ電極５２、絶縁層５３、第２センサ電極５４、外周配線５５を有しており、これらを被覆するように平坦化層５６を有している。
タッチパネル層５１は、図示しないが、公知の構成を更に有していても良い。以下、第１センサ電極、絶縁層、第２センサ電極、外周配線、平坦化層について説明するが、これらの構成は下記構成に限定されるものではなく、適宜、公知の構成が用いられても良い。
【００６５】
（センサ電極）
第１センサ電極５２、第２センサ電極５４は、タッチパネルの位置検知を行うために用いられる部材であり、透明性を有する透明導電層であってもよく、細線によるメッシュ状のメッシュ電極であってもよい。第１センサ電極５２、第２センサ電極５４が、細線によるメッシュ状のメッシュ電極である場合、用いられる材料が不透明な金属材料であったとしても、見かけ上、透明なセンサ電極とすることが可能である。
【００６６】
第１センサ電極５２、第２センサ電極５４が透明導電層である場合、センサ電極の厚み等については、表示装置用部材４１の用途に応じて適宜設定することができ、一般的なセンサ電極と同様とすることができるため、ここでの説明は省略する。
また、第１センサ電極５２、第２センサ電極５４がメッシュ電極である場合、センサ電極の厚み、線幅、ピッチおよび開口率等については、表示装置用部材４１の用途に応じて適宜設定することができ、一般的なセンサ電極と同様とすることができるため、ここでの説明は省略する。
【００６７】
第１センサ電極５２、第２センサ電極５４の構成材料は、センサ電極が透明導電層である場合、例えば、インジウムスズ酸化物、インジウム亜鉛酸化物、ガリウム亜鉛酸化物、アルミニウム亜鉛酸化物等の公知の透明導電材料を用いることができる。また、センサ電極が不透明な金属材料により構成されたメッシュ電極である場合、金属材料としては、例えば、銀、金、銅、クロム、プラチナ、アルミニウムの単体、あるいはこれらのいずれかを主体とする合金等が挙げられる。金属合金としては、ＡＰＣと称される銀、パラジウム、銅の合金等を用いることができる。さらに、金属の複合体としては、ＭＡＭと称されるモリブデン、アルミニウム、モリブデンの３層構造体等の適用可能である。さらに、例えば、ポリエチレンジオキシチオフェン（ＰＥＤＯＴ）等の樹脂層形成用組成物に上記の金属を加えた導電性高分子を用いることもできる。
【００６８】
（絶縁層）
絶縁層５３は、第１センサ電極５２を被覆するように配設されている。絶縁層５３の厚みは、センサ電極を絶縁して短絡を防止することができる程度の厚みであることが好ましく、センサ電極の設計に応じて適宜設定することができる。例えば、絶縁層５３の厚みは、０．５μｍ〜３μｍの範囲内とすることができる。
絶縁層５３の構成材料は、所望の絶縁性を有する材料であることが好ましく、タッチパネルに一般的に用いられるものを使用することができる。具体的には、ポリイミド樹脂、アクリル樹脂、カルド樹脂、エポキシ系樹脂、メラミン樹脂等の絶縁性樹脂材料等が挙げられる。尚、絶縁層５３に用いられる構成材料は、１種を単独で用いてもよく、２種以上を組み合わせて用いてもよい。また、絶縁層５３の層構造は、１層であってもよく、２層以上を含む多層であってもよい。
【００６９】
（外周配線）
外周配線５５は非画像領域に位置している。この外周配線５５の構成材料は、例えば、金、銀、銅、クロム、プラチナ、アルミニウム、パラジウム、モリブデン等の金属、これら金属の任意の合金を挙げることができる。このような外周配線５５の線幅は、特に制限されないが、例えば、１μｍ〜５００μｍの範囲内であることが好ましく、更に３μｍ〜４００μｍの範囲内であることが好ましく、より更に５μｍ〜３００μｍの範囲内であることが好ましい。外周配線５５の線幅が１μｍ未満であると、電気抵抗が大きくなるおそれがある。また、外周配線５５の線幅が５００μｍを超える場合、外周配線５５を配設するための面積が大きくなり、画像領域の面積を十分に確保できなくなるおそれがある。
【００７０】
本発明の表示装置用部材４１では、タッチパネル層５１を形成するに際して、タッチパネル層５１にクラックが発生したり、反りが発生することが防止される。したがって、例えば、外周配線の線幅が１μｍ〜５０μｍのような細い配線であっても、破断を生じることなく外周配線５５を形成することができる。
尚、外周配線５５の線幅の線幅が一定ではない場合、外周配線５５の線幅の線幅が、全て上記範囲内であることが好ましい。
【００７１】
（平坦化層）
平坦化層５６は、例えば、第２センサ電極５４、外周配線５５を被覆するように感光性樹脂を塗布し、硬化させることにより形成することができる。感光性樹脂としては、アクリレート系、メタクリレート系、ポリ桂皮酸ビニル系もしくは環化ゴム系等の反応性ビニル基を有する感光性樹脂が挙げられる。この平坦化層５６の厚みは、タッチパネル層５１の表面が平坦面となるように適宜設定することができる。
【００７２】
このような表示装置用部材４１は、クラックのない良好なタッチパネル層５１を有するとともに、反りの発生が抑制されたものである。
また、表示装置用部材４１は、外周配線５５を覆うように、額縁状の加飾層を非画像領域に備えていてもよい。この加飾層は、所定の色を呈することにより外周配線５５が視認されるのを防止して、表示装置の外観を向上させる部材である。加飾層の厚みは、表示装置用部材４１の用途に応じて適宜設定することができ、一般的な加飾層と同様とすることができるため、ここでの説明は省略する。
【００７３】
加飾層が呈する色は、表示装置のデザイン等に応じて適宜設定することができる。加飾層が黒色を呈する黒色加飾層である場合、黒色加飾層の構成材料は、例えば、一般的な遮光層に用いられる黒色材料と同様のものを使用することができ、顔料および染料のいずれも用いることができ、具体的には、カーボンブラック、チタンブラック等が挙げられる。また、加飾層が白色を呈する白色加飾層である場合、白色加飾層の構成材料としては、例えば、酸化チタン、シリカ、タルク、カオリン、クレイ、硫酸バリウム、水酸化カルシウム等が挙げられる。
上述の表示装置用部材の実施形態は例示であり、本発明は当該実施形態に限定されるものではない。
【実施例】
【００７４】
（合成例１）
５００ｍｌのセパラブルフラスコに、脱水されたＮ−メチルピロリドン２２５．０ｇ、及び、２，２’−ビス（トリフルオロメチル）ベンジジン（ＴＦＭＢ）２４．４ｇを投入し、２５℃でメカニカルスターラーで撹拌した。そこへ、４，４’−（ヘキサフルオロイソプロピリデン）ジフタル酸無水物（６ＦＤＡ）３１．８ｇを徐々に投入し、ポリイミド前駆体溶液１を合成した。
（合成例２〜４）
合成例１において、４，４’−（ヘキサフルオロイソプロピリデン）ジフタル酸無水物（６ＦＤＡ）と２，２’−ビス（トリフルオロメチル）ベンジジン（ＴＦＭＢ）の代わりに、これらと等モル量の表１に示す酸二無水物成分及びジアミン成分をそれぞれ用いた以外は、合成例１と同様の手法で、ポリイミド前駆体溶液２〜４を合成した。
【００７５】
【表１】
2018171718.tif 000005
表中の略称はそれぞれ以下のとおりである
６ＦＤＡ  ：  ４，４’−（ヘキサフルオロイソプロピリデン）ジフタル酸無水物
ａＢＰＤＡ：  ２，３，３’，４’−ビフェニルテトラカルボン酸二酸無水物
ＴＦＭＢ  ：  ２，２’−ビス（トリフルオロメチル）ベンジジン
ＤＤＳ    ：  ビス（４−アミノフェニル）スルホン
【００７６】
（実施例１）
（１）試験片、ポリイミドフィルムの作製、物性計測
前記ポリイミド前駆体溶液１をガラス基板上に塗布し、１２０℃の循環オーブンで１０分乾燥してポリイミド前駆体樹脂塗膜を形成した後、当該樹脂塗膜を昇温速度１０℃／分で、窒素雰囲気下（酸素濃度１００ｐｐｍ以下）、３５０℃まで昇温し、３５０℃で１時間保持後、室温まで冷却した。ガラス基板より剥離することで、膜厚１０μｍのポリイミドフィルムを作製した。
このように作製したポリイミドフィルムについて、下記の測定方法にしたがって、３０℃における貯蔵弾性率、全光線透過率、ＹＩ値（黄色度）、ヘイズ値を測定して、下記の表２に示した。
【００７７】
＜３０℃における貯蔵弾性率＞
ＪＩＳ  Ｋ７２４４に準拠して、以下の方法により測定した。すなわち、３０℃の環境下で、周期的外力を加え、動的粘弾性を測定することにより、３０℃における貯蔵弾性率を求めた。測定装置は、（株）ＵＢＭ製  Ｒｈｅｏｇｅｌ  Ｅ４０００を用いた。
【００７８】
＜全光線透過率＞
ＪＩＳ  Ｋ７３６１−１に準拠して、ヘイズメーター（（株）村上色彩技術研究所製  ＨＭ１５０）により測定した。
【００７９】
＜ＹＩ値（黄色度）＞
ＹＩ値は、ＪＩＳ  Ｋ７３７３−２００６に準拠して、紫外可視近赤外分光光度計（日本分光（株）製  Ｖ−７１００）を用い、ＪＩＳ  Ｚ８７２０に規定する分光測色方法により測定した透過率をもとに算出した。
【００８０】
＜ヘイズ値＞
ＪＩＳ  Ｋ−７１０５に準拠して、ヘイズメーター（（株）村上色彩技術研究所製  ＨＭ１５０）により測定した。
【００８１】
（２）表示装置用部材の製造
まず、前記のポリイミドフィルムの製造と同様にして、ガラス基板上に、厚み１０μｍのポリイミド層を形成した。
次に、ポリイミド層を形成したガラス基板をキャノンアネルバ（株）製のスパッタリング装置の成膜チャンバー内のホルダーに保持した。このホルダーを、モールド保持面に垂直な軸を中心として回転させながら、下記のスパッタリング条件で酸化ケイ素をポリイミド層上に被着させて、無機化合物層を形成した。
（スパッタリング条件）
・成膜ターゲット  ：  ＳｉＯ２
・電力値          ：  ９００Ｗ
・反応ガス        ：  Ａｒ（流量＝３０．０ｓｃｃｍ）
Ｏ２（流量＝１０．０ｓｃｃｍ）
・成膜厚          ：  ３００ｎｍ
【００８２】
次いで、下記のように共重合樹脂溶液を調製した。
（共重合樹脂溶液の調製）
重合槽中にメタクリル酸メチル（ＭＭＡ）を６３重量部、アクリル酸（ＡＡ）を１２重量部、メタクリル酸−２−ヒドロキシエチル（ＨＥＭＡ）を６重量部、ジエチレングリコールジメチルエーテル（ＤＭＤＧ）を８８重量部仕込み、攪拌し溶解させた後、２，２’−アゾビス（２−メチルブチロニトリル）を７重量部添加し、均一に溶解させた。その後、窒素気流下、８５℃で２時間攪拌し、更に１００℃で１時間反応させた。得られた溶液に、更にメタクリル酸グリシジル（ＧＭＡ）を７重量部、トリエチルアミンを０．４重量部、およびハイドロキノンを０．２重量部添加し、１００℃で５時間攪拌し、共重合樹脂溶液（固形分５０％）を得た。 
【００８３】
次に、下記の材料を室温で撹拌、混合して硬化物層用光硬化性樹脂組成物を調製し、この光硬化性樹脂組成物を無機化合物層上に塗布し、紫外線を照射して硬化させて、厚み１．０μｍの硬化物層を、無機化合物層上に形成した。
（硬化性樹脂組成物の組成）
・上記共重合樹脂溶液（固形分５０％）                      …  １６重量部
・ジペンタエリスリトールペンタアクリレート                …  ２４重量部
（サートマー社  ＳＲ３９９）
・オルソクレゾールノボラック型エポキシ樹脂                …    ４重量部
（油化シェルエポキシ社  エピコート１８０Ｓ７０）
・２−メチル−１−（４−メチルチオフェニル）−２−モルフォリノ
プロパン−１−オン                                      …    ４重量部
・ジエチレングリコールジメチルエーテル                    …  ５２重量部
【００８４】
次に、硬化物層上にカラーフィルタ層を形成した。このカラーフィルタ層の形成では、まず、下記組成の遮光層用樹脂組成物を用いて、フォトリソグラフィ法で格子形状の遮光層を形成した。この遮光層の厚みは約１μｍであり、線幅は１０μｍであり、赤色着色層、緑色着色層、青色着色層の繰り返しが７５μｍピッチのストライプ状の開口部を有するものであった。
【００８５】
遮光層用樹脂組成物の調製では、まず、下記の分量の成分を混合し、サンドミルにて十分に分散し、黒色顔料分散液を調製した。
（黒色顔料分散液の組成）
・黒色顔料                                                …  ２３重量部
・高分子分散材（ビックケミー・ジャパン（株）Disperbyk111）…   ２重量部
・溶剤（ジエチレングリコールジメチルエーテル）            …  ７５重量部
次に、下記の分量の成分を十分に混合し、遮光層用樹脂組成物を得た。
（遮光層用樹脂組成物の組成）
・上記黒色顔料分散液                                      …  ６１重量部
・上記硬化性樹脂組成物                                    …  ２０重量部
・ジエチレングリコールジメチルエーテル                    …  ３０重量部
【００８６】
次に、下記組成の赤色着色層用樹脂組成物、緑色着色層用樹脂組成物、青色着色層用樹脂組成物を用いて、フォトリソグラフィ法で、塗布厚み２．０μｍとなるように遮光層の開口部にレリーフ型のパターンを設け、赤色着色層、緑色着色層、青色着色層を形成した。
【００８７】
（赤色着色層用樹脂組成物）
・Ｃ．Ｉ．ピグメントレッド２５４                          …    ７重量部
・ポリスルホン酸型高分子分散剤                            …    ３重量部
・上記硬化性樹脂組成物                                    …  ２３重量部
・酢酸−３−メトキシブチル                                …  ６７重量部
（緑色着色層用樹脂組成物）
・Ｃ．Ｉ．ピグメントグリーン５８                          …    ７重量部
・Ｃ．Ｉ．ピグメントイエロー１３８                        …    １重量部
・ポリスルホン酸型高分子分散剤                            …    ３重量部
・上記硬化性樹脂組成物                                    …  ２２重量部
・酢酸−３−メトキシブチル                                …  ６７重量部
（青色着色層用樹脂組成物）
・Ｃ．Ｉ．ピグメントブルー１                              …    ５重量部
・ポリスルホン酸型高分子分散剤                            …    ３重量部
・上記硬化性樹脂組成物                                    …  ２５重量部
・酢酸−３−メトキシブチル                                …  ６７重量部
その後、ガラス基板より剥離することで、表示装置用部材（実施例１）を製造した。
【００８８】
（実施例２〜４）
前記ポリイミド前駆体溶液１の代わりに前記ポリイミド前駆体溶液２〜４を使用し、実施例１と同様に、試験片、ポリイミドフィルムを作製し、実施例１と同様にして、３０℃における貯蔵弾性率、全光線透過率、ＹＩ値（黄色度）、ヘイズ値を測定して、下記の表２に示した。
また、前記ポリイミド前駆体樹脂組成物１の代わりに前記ポリイミド前駆体樹脂組成物２〜４を使用し、実施例１と同様にして、表示装置用部材（実施例２〜４）を製造した。
【００８９】
（比較例１〜４）
無機化合物層を形成しない他は、実施例１〜４と同様にして、表示装置用部材（比較例１〜４）を製造した。
【００９０】
（表示装置用部材の評価）
上記のように製造した表示装置用部材（実施例１〜４、比較例１〜４）について、マイクロスコープを用いて、カラーフィルタ層の遮光層におけるクラック発生の有無を観察し、下記の基準で評価して結果を下記の表２に示した。
＜クラック発生の評価基準＞
◎  ：  倍率５倍の視野でクラック確認されず
○  ：  倍率５倍の視野でクラック数１個以上１０個未満
×  ：  倍率５倍の視野でクラック数１０個以上
【００９１】
また、下記の基準で反りの発生の有無を評価して、結果を下記の表２に示した。
＜反り発生の評価基準＞
◎  ：  水平の取れた定盤上に平置きし、反りの発生なし
○  ：  水平の取れた定盤上に平置きし、端部にて１０度未満の反り発生
×  ：  水平の取れた定盤上に平置きし、端部にて１０度以上の反り発生
【００９２】
【表２】
2018171718.tif 000006
【００９３】
表２に示されるように、表示装置用部材（実施例１〜４）においては、無機化合物層が存在することにより、カラーフィルタ層を積層した際のクラックの発生、反りの発生が抑制されていることが確認された。
【産業上の利用可能性】
【００９４】
薄い板ガラスの代替として樹脂フィルムの使用が要望される種々の表示装置等の製造に関連する幅広い分野で利用可能である。
【符号の説明】
【００９５】
１１，２１，４１…表示装置用部材
１２，２２，４２…ポリイミド層
１３，２３，４３…無機化合物層
１４，２４，４４…硬化物層
３１…カラーフィルタ層
５１…タッチパネル層
【図１】
2018171718.tif 000008
【図２】
2018171718.tif 000009
【図３】
2018171718.tif 000010